(57)【要約】【課題】  冷水溶解性に優れ、更にヒートシール性（ヒートシール強度、ヒートシール部分の溶解性）、耐薬品性、長期保存後の柔軟性に優れたポリビニルアルコール系フィルムを提供すること。【解決手段】  ２０℃の水に３分以内に溶解するポリビニルアルコール系フィルムであって、かつ、側鎖に１，２−グリコール結合を含有し、ケン化度が８５〜９７モル％であるポリビニルアルコール系樹脂（Ａ）及び多価アルコール（Ｂ）を含有してなる樹脂組成物からなるポリビニルアルコール系フィルム。【特許請求の範囲】
【請求項１】
２０℃の水に３分以内に溶解するポリビニルアルコール系フィルムであって、かつ、側鎖に１，２−グリコール結合を含有し、ケン化度が８５〜９７モル％であるポリビニルアルコール系樹脂（Ａ）及び多価アルコール（Ｂ）を含有してなる樹脂組成物からなることを特徴とするポリビニルアルコール系フィルム。
【請求項２】
ポリビニルアルコール系樹脂（Ａ）の側鎖に含有する１，２−グリコール結合量が３〜１２モル％であることを特徴とする請求項１記載のポリビニルアルコール系フィルム。
【請求項３】
ポリビニルアルコール系樹脂（Ａ）の２０℃における４重量％水溶液粘度が４〜４００ｍＰａ・ｓであることを特徴とする請求項１または２記載のポリビニルアルコール系フィルム。
【請求項４】
更に、界面活性剤（Ｃ）を含有してなることを特徴とする請求項１〜３いずれか記載のポリビニルアルコール系フィルム
【請求項５】
フィルムの厚みが５〜１００μｍであることを特徴とする請求項１〜４いずれか記載のポリビニルアルコール系フィルム。
【請求項６】
１重量％の懸濁液または水溶液とした時のｐＨが１〜１２（２０℃）となるような薬剤を、請求項１〜５いずれか記載のポリビニルアルコール系フィルムで包装してなることを特徴とする薬剤包装体。
【発明の詳細な説明】
【技術分野】
【０００１】
本発明は、ポリビニルアルコール系樹脂を主成分とするポリビニルアルコール系フィルムに関し、更に詳しくは、冷水溶解性に優れ、更にヒートシール性（ヒートシール強度、ヒートシール部分の溶解性）、耐薬品性、長期保存後の柔軟性に優れたポリビニルアルコール系フィルムに関するものである。
【背景技術】
【０００２】
従来より、ポリビニルアルコール系フィルムは、その水溶性を活かして、農薬や洗剤等の薬剤の包装（ユニット包装）用途、（水圧）転写用フィルム、ナプキン・紙おむつ等の生理用品、オストミーバッグ等の汚物処理用品、吸血シート等の医療用品、育苗シート・シードテープ・刺繍用基布等の一時的基材等に用いられている。
中でも、農薬や洗剤等の薬剤のユニット包装用途では、使用時に一々計量する手間が省けるうえ、手を汚したりすることもないという利点がある。
これらに用いられる水溶性のポリビニルアルコール系樹脂としては、水溶解性、特に低温水溶解性を有するケン化度８０〜９０モル％程度の未変性部分鹸化ポリビニルアルコール系樹脂やスルホン酸基やカルボキシル基等で変性したポリビニルアルコール系樹脂が一般的である。
しかしながら、これらの従来のポリビニルアルコール系フィルムは、水溶性には優れるものの、農薬や洗剤等を分包（ユニット包装）し、長期間保存する場合には、薬品の影響により、フィルム中の可塑剤が薬剤に移行し、フィルムの可撓性や柔軟性が低下し、運搬中の衝撃等によりフィルムが破袋するなどの不都合が生じている。冬場や寒冷地等では、特に大きな問題となっている。
また、ユニット包装加工の工程において、一般的に行なわれているヒートシール処理により、処理部分におけるポリビニルアルコール系フィルムの結晶性が高くなり、フィルムの一部が溶け残るなどの不都合も生じている。
【０００３】
かかる問題に対する対策の一つとして、スルホン酸基またはカルボキシル基からなる共重合体単位を含有するポリビニルアルコール系樹脂１００重量部に、３〜６価の多価アルコール１モルに対しアルキレンオキサイド１〜４モルを付加反応して得られた化合物３〜１００重量部を配合してなる組成物からなる水溶性フィルムが提案されている（例えば、特許文献１参照。）。
【特許文献１】特開平９−２７２７７３号公報
【発明の開示】
【発明が解決しようとする課題】
【０００４】
しかしながら、特許文献１の開示技術では、冷水溶解性や長期保存後の柔軟性については改善されているもののまだまだ満足するものではなく、一般的に可塑剤として用いられるグリセリンやジグリセリンに比べても可塑効果に劣るものであり、更に、上記のヒートシール性については改善されておらず、不充分であり、更なる改良が求められている。
そこで、本発明ではこのような背景下において、冷水溶解性に優れ、更にヒートシール性（ヒートシール強度、ヒートシール部分の溶解性）、耐薬品性、長期保存後の柔軟性に優れたポリビニルアルコール系フィルム及びそれを用いた薬剤包装体を提供することを目的とするものである。
【課題を解決するための手段】
【０００５】
しかるに、本発明者等は上記の如き現況に鑑み鋭意研究した結果、２０℃の水に３分以内に溶解するポリビニルアルコール系フィルムであって、かつ、側鎖に１，２−グリコール結合を含有し、ケン化度が８５〜９７モル％であるポリビニルアルコール系樹脂（Ａ）及び多価アルコール（Ｂ）を含有してなる樹脂組成物からなるポリビニルアルコール系フィルムが、上記目的に合致することを見出し、本発明を完成した。
本発明では特に、ポリビニルアルコール系樹脂（Ａ）の側鎖に含有する１，２−グリコール結合量が３〜１２モル％であることが好ましく、また、ポリビニルアルコール系樹脂（Ａ）の２０℃における４重量％水溶液粘度が４〜４００ｍＰａ・ｓであることが好ましい。
本発明では、更に界面活性剤（Ｃ）を含有してなることも好ましい。
また本発明では、１重量％の懸濁液または水溶液とした時のｐＨが１〜１２（２０℃）となるような薬剤を上記ポリビニルアルコール系フィルムで包装してなる薬剤包装体も提供するものである。
【発明の効果】
【０００６】
本発明のポリビニルアルコール系フィルムは、２０℃の水に３分以内に溶解するポリビニルアルコール系フィルムであって、かつ、側鎖に１，２−グリコール結合を含有し、ケン化度が８５〜９７モル％であるポリビニルアルコール系樹脂（Ａ）及び多価アルコール（Ｂ）を含有してなる樹脂組成物からなるため、農薬や洗剤などの薬剤を包装しても、冷水溶解性、ヒートシール性（ヒートシール強度、ヒートシール部分の溶解性）、耐薬品性、長期保存後の柔軟性に優れたフィルムであり、各種の包装用途等に有用で、特に薬剤等のユニット包装用途に有用である。中でも本発明では、水に分散または溶解させて１重量％の懸濁液または水溶液とした時のｐＨが１〜１２（２０℃）となるような薬剤を包装するのに有用である。
【発明を実施するための最良の形態】
【０００７】
以下、本発明について具体的に説明する。
本発明のポリビニルアルコール系フィルムは、２０℃の水に３分以内に溶解するポリビニルアルコール系フィルムであって、かつ、側鎖に１，２−グリコール結合を含有し、ケン化度が８５〜９７モル％であるポリビニルアルコール系樹脂（Ａ）及び多価アルコール（Ｂ）を含有してなるものである。
【０００８】
本発明で用いるポリビニルアルコール系樹脂（Ａ）としては、側鎖に１，２−グリコール結合を有するポリビニルアルコール系樹脂、即ち、一般式（１）で示される１，２−グリコール構造単位を含有するポリビニルアルコール系樹脂であれば特に限定されない。
【０００９】
【化１】
2006257225.tif 000002
（ここで、Ｒ1、Ｒ2、Ｒ3はそれぞれ独立して水素又はアルキル基である。）
【００１０】
このようなポリビニルアルコール系樹脂（Ａ）は、例えば、（ア）ビニルエステル系モノマーと３，４−ジアセトキシ−１−ブテンとの共重合体をケン化することによって製造することができる。
かかるビニルエステル系モノマーとしては、ギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等が挙げられるが、中でも酢酸ビニルが好ましく用いられる。
【００１１】
かかるビニルエステル系モノマーと共重合される３，４−ジアセトキシ−１−ブテンとは、下記の化学式（２）で示されるものである。
【化２】
2006257225.tif 000003
（ここで、Ｒはアルキル基で、好ましくはメチル基である。）
なお、上記の（２）式で示される化合物は、イーストマンケミカル社やアクロス社の製品として市場から入手したり、ブタンジオール製造時の中間体を精製して使用することができる。
【００１２】
また、本発明においては、上記の共重合成分以外にも本発明の目的を阻害しない範囲において、他のモノマーを共重合させることも可能で、例えばエチレン、プロピレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタアクリロニトリル等のニトリル類、ジアセトンアクリルアミド、アクリルアミド、メタクリルアミド等のアミド類、エチレンスルホン酸、アリルスルホン酸、メタアリルスルホン酸等のオレフィンスルホン酸あるいはその塩、グリセリンモノアリルエーテル、アルキルビニルエーテル類、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテル等のポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン、エチレンカーボネート、アリルアセテート等が挙げられる。
【００１３】
さらに、Ｎ−アクリルアミドメチルトリメチルアンモニウムクロライド、Ｎ−アクリルアミドエチルトリメチルアンモニウムクロライド、Ｎ−アクリルアミドプロピルトリメチルアンモニウムクロライド、２−アクリロキシエチルトリメチルアンモニウムクロライド、２−メタクリロキシエチルトリメチルアンモニウムクロライド、２−ヒドロキシ−３−メタクリロイルオキシプロピルトリメチルアンモニウムクロライド、アリルトリメチルアンモニウムクロライド、メタアリルトリメチルアンモニウムクロライド、３−ブテントリメチルアンモニウムクロライド、ジメチルジアリルアンモニウムクロリド、ジエチルジアリルアンモニウムクロライド等のカチオン基含有単量体、アセトアセチル基含有単量体等も挙げられる。
【００１４】
上記のビニルエステル系モノマーと３，４−ジアセトキシ−１−ブテン（さらには他のモノマー）を共重合するに当たっては、特に制限はなく、塊状重合、溶液重合、懸濁重合、分散重合、またはエマルジョン重合等の公知の方法を採用することができるが、通常は溶液重合が行われる。
【００１５】
共重合時のモノマー成分の仕込み方法としては特に制限されず、一括仕込み、分割仕込み、連続仕込み等任意の方法が採用されるが、３，４−ジアセトキシ−１−ブテンがポリビニルエステル系ポリマーの分子鎖中に均一に分布させられる、ポリビニルアルコール の融点が降下する等の物性面での点から滴下重合が好ましく、特にはＨＡＮＮＡ法に基づく重合方法が好ましい。
【００１６】
かかる共重合で用いられる溶媒としては、通常、メタノール、エタノール、プロパノール、ブタノール等の低級アルコールやアセトン、メチルエチルケトン等のケトン類等が挙げられ、工業的には、メタノールが好適に使用される。
溶媒の使用量は、目的とする共重合体の重合度に合わせて、溶媒の連鎖移動定数を考慮して適宜選択すればよく、例えば、溶媒がメタノールの時は、Ｓ（溶媒）／Ｍ（モノマー）＝０．０１〜１０（重量比）、好ましくは０．０５〜３（重量比）程度の範囲から選択される。
【００１７】
共重合に当たっては重合触媒が用いられ、かかる重合触媒としては、例えばアゾビスイソブチロニトリル、過酸化アセチル、過酸化ベンゾイル、過酸化ラウリル等の公知のラジカル重合触媒やアゾビスジメチルバレロニトリル、アゾビスメトキシジメチルバレロニトリル等の低温活性ラジカル重合触媒等が挙げられ、重合触媒の使用量は、触媒の種類により異なり一概には決められないが、重合速度に応じて任意に選択される。例えば、アゾイソブチロニトリルや過酸化アセチルを用いる場合、ビニルエステル系モノマーに対して０．０１〜０．２モル％が好ましく、特には０．０２〜０．１５モル％が好ましい。
また、共重合反応の反応温度は、使用する溶媒や圧力により４０℃〜沸点程度とすることが好ましい。
【００１８】
本発明においては、３，４−ジアセトキシ−１−ブテンの共重合割合は特に限定されないが、後述の１，２−グリコール結合の導入量に合わせて共重合割合を決定すればよい。
【００１９】
得られた共重合体は、次いでケン化されるのであるが、かかるケン化にあたっては、上記で得られた共重合体をアルコールまたは含水アルコールに溶解し、アルカリ触媒又は酸触媒を用いて行われる。アルコールとしては、メタノール、エタノール、プロパノール、ｔｅｒｔ−ブタノール等が挙げられるが、メタノールが特に好ましく用いられる。アルコール中の共重合体の濃度は系の粘度により適宜選択されるが、通常は１０〜６０重量％の範囲から選ばれる。ケン化に使用される触媒としては、水酸化ナトリウム、水酸化カリウム、ナトリウムメチラート、ナトリウムエチラート、カリウムメチラート、リチウムメチラート等のアルカリ金属の水酸化物やアルコラートの如きアルカリ触媒、硫酸、塩酸、硝酸、メタスルフォン酸、ゼオライト、カチオン交換樹脂等の酸触媒が挙げられる。
【００２０】
かかるケン化触媒の使用量については、ケン化方法、目標とするケン化度等により適宜選択されるが、アルカリ触媒を使用する場合は通常、ビニルエステル系モノマー及び３，４−ジアセトキシ−１−ブテンの合計量１モルに対して０．１〜３０ミリモル、好ましくは２〜１７ミリモルが適当である。
また、ケン化反応の反応温度は特に限定されないが、１０〜６０℃が好ましく、より好ましくは２０〜５０℃である。
上記ポリビニルアルコール系樹脂（Ａ）は上記の如くケン化時にビニルエステル系モノマーのエステル部分と３，４−ジアセトキシ−１−ブテンのアセトキシ部分を同時に水酸基へ変換することによって製造される。
【００２１】
かくして、側鎖に１，２−グリコール結合を含有するポリビニルアルコール系樹脂（Ａ）が得られるのであるが、本発明では、かかるポリビニルアルコール系樹脂（Ａ）のケン化度は、８５〜９７モル％、特には８８〜９７モル％が好ましく、かかるケン化度が８５モル％未満ではフィルム強度や耐薬品性が低下し、９７モル％を超えるとヒートシール部の溶解性が低下することとなる。
【００２２】
なお、本発明におけるケン化度とは、ビニルエステル系モノマーのエステル部分及び３，４−ジアセトキシ−１−ブテンのアセトキシ部分の総量の水酸基への変化率（モル％）で表示される（ケン化反応において、３，４−ジアセトキシ−１−ブテンのアセトキシ部分はほぼ完全にケン化される）。
【００２３】
また、ポリビニルアルコール系樹脂（Ａ）の側鎖に導入される１，２−グリコール結合量としては、３〜１２モル％であることが好ましく、更に好ましくは３〜１０モル％、特に好ましくは４〜８モル％である。かかる結合量が３モル％未満では本発明の効果が得難く、逆に１２モル％を超えると生産性が低下するため好ましくない。
【００２４】
更に、上記ポリビニルアルコール系樹脂（Ａ）の２０℃における４重量％水溶液粘度は４〜４００ｍＰａ・ｓ、特には４〜３００ｍＰａ・ｓ、更には８〜２７０ｍＰａ・ｓが好ましく、かかる４重量％水溶液粘度が４ｍＰａ・ｓ未満ではフィルム強度が不足することとなり、４００ｍＰａ・ｓを超えるとフィルムの平面平滑性が低下することとなり好ましくない。
【００２５】
また、本発明で用いるポリビニルアルコール系樹脂（Ａ）の製造方法として、上記（ア）ビニルエステル系モノマーと３，４−ジアセトキシ−１−ブテンとの共重合体をケン化する方法について詳述したが、かかる方法に限定されることなく、例えば、（イ）ビニルエステル系モノマーと一般式（３）で示されるビニルエチレンカーボネートとの共重合体をケン化及び脱炭酸する方法、（ウ）ビニルエステル系モノマーと一般式（４）で示される２，２−ジアルキル−４−ビニル−１，３−ジオキソランとの共重合体をケン化及び脱ケタール化する方法、（エ）ビニルエステル系モノマーとグリセリンモノアリルエーテルとの共重合体をケン化する方法、等も挙げられ、特に限定されるものではない。なお、ビニルエチレンカーボネートは、イーストマンケミカル社品として市場から入手することができる。
【００２６】
【化３】
2006257225.tif 000004
但し、Ｒ1、Ｒ2、Ｒ3はそれぞれ独立して水素又はアルキル基である。
【００２７】
【化４】
2006257225.tif 000005
但し、Ｒ1、Ｒ2、Ｒ3、Ｒ4、Ｒ5はそれぞれ独立して水素又はアルキル基である。
【００２８】
本発明で用いる多価アルコール（Ｂ）としては、特に限定されず、例えば、エチレングリコール、グリセリン、プロピレングリコール、ジエチレングリコール、ジグリセリン、トリエチレングリコール、トリエチレングリコール、テトラエチレングリコール、トリメチロールプロパンや、重合度が３００以下のポリエチレングリコール等が挙げられ、これらの多価アルコールは単独または二種以上組み合わせて使用することができる。中でも特にグリセリン単独、ジグリセリン単独、もしくはグリセリンとジグリセリンまたはグリセリンとトリメチロールプロパンの組み合わせ等がユニット包装時の成型加工等の点で好適である。
【００２９】
グリセリンと、ジグリセリン及び／又はトリメチロールプロパンとを併用するに当たっては、グリセリンとトリメチロールプロパン及び／又はジグリセリンの含有割合が１５／８５〜８５／１５（重量比）であることが好ましく、特には２０／８０〜８０／２０（重量比）、更には２５／７５〜７５／２５（重量比）であることが好ましい。かかる含有割合が１５／８５（重量比）未満では常温以下での可塑効果が低く、８５／１５（重量比）を越えると経時安定性が低下する傾向となり好ましくない。
【００３０】
かかる多価アルコール（Ｂ）の含有量としては、ポリビニルアルコール系樹脂（Ａ）１００重量部に対して２〜４０重量部であることが好ましく、特には３〜３８重量部、更には４〜３５重量部であることが好ましい。多価アルコール（Ｂ）の含有量が２重量部未満では可塑効果が得られず、４０重量部を超えると放置安定性が低下し好ましくない。
【００３１】
本発明では、上記ポリビニルアルコール系樹脂（Ａ）及び多価アルコール（Ｂ）の他に更に、界面活性剤（Ｃ）を含有することが好ましく、かかる界面活性剤（Ｃ）としては、特に限定されず、例えば、ポリオキシエチレンノニルフェニルエーテル、ポリオキシエチレンオクチルノニルエーテル、ポリオキシエチレンドデシルフェニルエーテル、ポリオキシエチレンアルキルアリルエーテル、ポリオキシエチレンソルビタンモノラウレート、ポリオキシエチレンソルビタンモノパルミテート、ポリオキシエチレンソルビタンモノステアレート、ポリオキシエチレンソルビタンモノオレエート、ポリオキシアルキレンアルキルエーテルリン酸エステルモノエタノールアミン塩、ポリオキシエチレンラウリルアミン、ポリオキシエチレンステアリルアミン等のポリオキシエチレンアルキルアミン等が挙げられ、１種又は２種以上併用して用いられる。中でも、製造安定性の点でポリオキシアルキレンアルキルエーテルリン酸エステルモノエタノールアミン塩、ポリオキシエチレンラウリルアミンが好適である。
【００３２】
かかる界面活性剤（Ｃ）の含有量については、ポリビニルアルコール系樹脂（Ａ）１００重量部に対して０．１〜５重量部、好ましくは０．２〜４重量部、特に好ましくは０．３〜３重量部である。該含有量が０．１重量部未満では製膜装置のドラムやベルト等の金属表面と製膜したフィルムとの剥離性が低下して製造困難となり、５重量部を超えるとフィルムを包装体とする場合に実施するヒートシール時の接着強度が低下する等の不都合を生じることとなり好ましくない。
【００３３】
かくして本発明では、上記側鎖１，２−グリコール結合を含有するポリビニルアルコール系樹脂（Ａ）及び多価アルコール（Ｂ）、好ましくは更に界面活性剤（Ｃ）を含有してなる樹脂組成物を得、製膜するのであるが、必要に応じて、更にフィラーや澱粉を含有させることができる。
【００３４】
フィラーとしては、無機フィラーや有機フィラーが挙げられ、無機フィラーとしては、その平均粒子径が１〜１０μｍのものであることが好ましく、かかる平均粒子径が１μｍ未満ではフィルムのブロッキング抑制効果が少なく、１０μｍを越えるとフィルムの外観が悪くなり商品価値が低下し好ましくない。具体例としては、例えば、タルク、クレー、二酸化ケイ素、ケイ藻土、カオリン、雲母、アスベスト、石膏、グラファイト、ガラスバルーン、ガラスビーズ、硫酸カルシウム、硫酸バリウム、硫酸アンモニウム、亜硫酸カルシウム、炭酸カルシウム、ウイスカー状炭酸カルシウム、炭酸マグネシウム、ドーソナイト、ドロマイト、チタン酸カリウム、カーボンブラック、ガラス繊維、アルミナ繊維、ボロン繊維、加工鉱物繊維、炭素繊維、炭素中空球、ベントナイト、モンモリロナイト、銅粉、硫酸ナトリウム、硫酸カリウム、硫酸亜鉛、硫酸銅、硫酸鉄、硫酸マグネシウム、硫酸アルミニウム、硫酸アルミニウムカリウム、硝酸アンモニウム、硝酸ナトリウム、硝酸カリウム、硝酸アルミニウム、塩化アンモニウム、塩化ナトリウム、塩化カリウム、塩化マグネシウム、塩化カルシウム、リン酸ナトリウム、クロム酸カリウム、クエン酸カルシウム等が挙げられる。
【００３５】
また、有機フィラーとしては、その平均粒子径が０．５〜１０μｍのものであることが好ましく、より好ましくは０．５〜７μｍ、特に好ましくは０．５〜５μｍ、更に好ましくは０．５〜３μｍである。該平均粒子径が０．５μｍ未満ではコスト面で高くなり、１０μｍを越えると分散性が低下することとなり好ましくない。
かかる有機フィラーの具体例としては、例えば、澱粉、メラミン系樹脂、ポリメチル（メタ）アクリレート系樹脂、ポリスチレン系樹脂の他、ポリ乳酸、米澱粉等の生分解性樹脂等も挙げられるが、特にはポリメチル（メタ）アクリレート系樹脂、ポリスチレン系樹脂、生分解性樹脂が好適に用いられる。
【００３６】
上記フィラーの含有量については、ポリビニルアルコール系樹脂（Ａ）１００重量部に対して２〜３０重量部、好ましくは２．５〜２５重量部、特に好ましくは２．５〜２０重量部であり、かかる含有量が２重量部未満ではフィルムの水中への分散性に効果がなく、３０重量部を越えるとフィルムの水中への分散性が低下することとなり好ましくない。
【００３７】
澱粉は、ブロッキング防止や機械強度の調整の目的で含有されるが、その平均粒子径が１０μｍ以上のもの（上記フィラーで記載の澱粉とは平均粒子径が異なる）であることが好ましく、具体例としては、生澱粉（トウモロコシ澱粉、馬鈴薯澱粉、甘藷澱粉、コムギ澱粉、キッサバ澱粉、サゴ澱粉、タピオカ澱粉、モロコシ澱粉、コメ澱粉、マメ澱粉、クズ澱粉、ワラビ澱粉、ハス澱粉、ヒシ澱粉等）；物理的変性澱粉（α−澱粉、分別アミロース、湿熱処理澱粉等）；酵素変性澱粉（加水分解デキストリン、酵素分解デキストリン、アミロース等）；化学分解変性澱粉（酸処理澱粉、次亜塩素酸酸化澱粉、ジアルデヒド澱粉等）；化学変性澱粉誘導体（エステル化澱粉、エーテル化澱粉、カチオン化澱粉、架橋澱粉等）等が挙げられる。尚、化学変性澱粉誘導体のうちエステル化澱粉としては、酢酸エステル化澱粉、コハク酸エステル化澱粉、硝酸エステル化澱粉、リン酸エステル化澱粉、尿素リン酸エステル化澱粉、キサントゲン酸エステル化澱粉、アセト酢酸エステル化澱粉等、エーテル化澱粉としては、アリルエーテル化澱粉、メチルエーテル化澱粉、カルボキシメチルエーテル化澱粉、ヒドロキシエチルエーテル化澱粉、ヒドロキシプロピルエーテル化澱粉等、カチオン化澱粉としては、澱粉と２−ジエチルアミノエチルクロライドの反応物、澱粉と２,３−エポキシプロピルトリメチルアンモニウムクロライドの反応物等、架橋澱粉としては、ホルムアルデヒド架橋澱粉、エピクロルヒドリン架橋澱粉、リン酸架橋澱粉、アクロレイン架橋澱粉等が挙げられ、中でも入手の容易さや経済性点から、生澱粉が好適である。
【００３８】
かかる澱粉の含有量は特に限定されないが、ポリビニルアルコール系樹脂（Ａ）１００重量部に対して０．１〜４０重量部であることが好ましく、特に好ましくは１〜３０重量部である。かかる含有量が０．１重量部未満ではブロッキング抑制効果が低く、また機械強度の改善効果も少なく、４０重量部を越えるとフィルムの外観や引張伸度が大幅に低下し好ましくない。
【００３９】
また、本発明の目的を阻害しない範囲で、上記の他に、他の水溶性高分子（ポリアクリル酸ソーダ、ポリエチレンオキサイド、ポリビニルピロリドン、デキストリン、キトサン、キチン、メチルセルロース、ヒドロキシエチルセルロース等）、香料、防錆剤、着色剤、増量剤、消泡剤、紫外線吸収剤、酸化防止剤、還元剤（亜硫酸ソーダ、酒石酸、アスコルビン酸、チオ硫酸ソーダ、ロンガリット）、等を含有させることも可能である。
【００４０】
かくして本発明では、ポリビニルアルコール系樹脂（Ａ）及び多価アルコール（Ｂ）を含有してなる樹脂組成物を製膜（フィルム化）して、ポリビニルアルコール系フィルムとすればよく、かかる製膜に当たっては、特に限定されることなく流延法やインフレーション法等の方法を採用することができる。特に流延法を採用する場合は上記界面活性剤（Ｃ）を含有させることが好ましい。
【００４１】
例えば、流延法について、より具体的に説明すれば、上記樹脂組成物（粉末）に水を加えて固形分濃度が１０〜５０重量％（好ましくは１５〜３５重量部）の樹脂組成物の水分散液又は水溶性を得る、或いは、ポリビニルアルコール系樹脂（Ａ）（粉末）に水を加えて固形分濃度を１０〜５０重量％（好ましくは１５〜３５重量部）に調整したポリビニルアルコール系樹脂水溶液に多価アルコール（Ｂ）、及び界面活性剤（Ｃ）を加えて固形分濃度が１０〜５０重量％（好ましくは１５〜３５重量部）の樹脂組成物の水分散液又は水溶液を得る。
【００４２】
かかる水分散液又は水溶液をＴ−ダイ等のスリットを通過させ、表面温度が５０〜１００℃、好ましくは７０〜９５℃の鏡面仕上（３S以下）されたエンドレスベルトやドラムロール等の金属表面に流延し、乾燥し、必要に応じて更に熱処理してポリビニルアルコール系フィルムを得ることができる。
【００４３】
上記樹脂組成物の固形分濃度が１０重量％未満では生産性が低下し、５０重量％を超えると高粘度となってドープの脱泡に時間を要したり、フィルム製膜時にダイラインが発生し好ましくなく、金属表面の温度が５０℃未満では乾燥に時間を要し実用上好ましくなく、１００℃を越えると製膜時に発泡し好ましくない。
【００４４】
また、アプリケーターを用いて、樹脂組成物の水分散液又は水溶液をポリエチレンテレフタレートフィルムやポリエチレンフィルム等のプラスチック基材あるいは金属基材上にキャストして、乾燥させてポリビニルアルコール系フィルムを得ることもできる。
ここで、流延法について説明したが、本発明ではこれに限定されるものではない。
【００４５】
かくして上記方法によりポリビニルアルコール系フィルムが得られるのであるが、本発明では、２０℃の水に３分以内に溶解することが必要であり、好ましくは２分以内、特に好ましくは１分以内であり、かかるフィルムの溶解性は、ポリビニルアルコール系樹脂（Ａ）の変性量やケン化度（但し、８５〜９７モル％）、粘度、熱処理温度等を適宜調整することにより調整される。
なお、水に対する溶解性の測定については、ポリビニルアルコール系フィルムを３ｃｍ×５ｃｍのサイズにカットし、治具に固定し、次に、１リットルビーカーに水（１リットル）を入れ、スターラーにより撹拌しながら水温を２０℃に保ちつつ、フィルムを水面と平行に固定できる治具にフィルムを固定して、かかる水中に浸漬し、３ｃｍの撹拌子を用い４００ｒｐｍで撹拌を続けながらフィルムが溶解するまでの時間（秒）を測定することとした。ここで溶解とは、かかるフィルムが視認できなくなることをいい、このとき直径１ｍｍ以下の不溶微粒子が分散している場合も溶解の意味に含めるものである。
【００４６】
かくして得られたポリビニルアルコール系フィルムにおいては、その厚みは、用途により一概に言えないが、５〜１００μｍ、特には１０〜８０μｍであることが好ましく、かかる厚みが５μｍ未満ではフィルムの製膜精度や機械的強度が低下し、逆に１００μｍを超えると冷水での溶解速度が大幅に遅くなり、また製膜時の効率も低下し好ましくない。
また、該ポリビニルアルコール系フィルムの表面はプレーンであってもよいが、該フィルムの片面或いは両面にエンボス模様や梨地模様等を施しておいても良い。
【００４７】
かくして得られたポリビニルアルコール系フィルムは、各種の包装用途等に有用であるが、特に薬剤等のユニット包装用途に有用であり、かかる用途について更に説明する。
かかる薬剤としては、特に制限はないが、水に溶解または分散させて用いる薬剤が良く、また、アルカリ性、中性、酸性のいずれであっても良い。更に、薬剤の形状も顆粒、錠剤、粉体、粉末、液状等いずれの形状でも良い。
【００４８】
中でも本発明では、水に分散または溶解させて１重量％の懸濁液または水溶液とした時のｐＨ値が１〜１２（２０℃）となるような薬剤を包装するのに有用である。
本発明のポリビニルアルコール系フィルムを用いて薬剤を包装するに当たっては、イ）予め該フィルムを袋状にしておいてから、薬剤を包装する方法、ロ）該フィルムで直接薬剤を包装する方法等が挙げられる。
【実施例】
【００４９】
次に実施例を挙げて本発明を更に詳しく説明する。
尚、例中「％」、「部」とあるのは特に断りのない限り重量基準である。
【００５０】
各物性について、次のようにして行なった。
（１）側鎖の１，２−グリコール結合量
1Ｈ−ＮＭＲ（内部標準物質：テトラメチルシラン、溶媒：ｄ６−ＤＭＳＯ）で測定して算出した。
（２）ポリビニルアルコール系樹脂のケン化度
残酢酸ビニル単位の加水分解に要するアルカリ消費で分析を行なった。
（３）ポリビニルアルコール系樹脂の４％水溶液粘度
水温を２０℃に調整しヘプラ−粘度計により測定した。
【００５１】
実施例１
４％水溶液粘度１３．０ｍＰａ・ｓ（２０℃）、ケン化度９０．０モル％、側鎖の１，２−グリコール結合量６．０モル％のポリビニルアルコール系樹脂（Ａ）１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂（Ａ）を溶解した後、更に９０℃で３時間脱泡し、固形分濃度２２％の樹脂組成物の水分散液を得た。
表面が鏡面処理されたＳＵＳ板をホットプレート上に設置し、表面を９０℃に調整した後、上記の樹脂組成物の水分散液を、加熱されたＳＵＳ板上に流延し、その後８０〜９０℃で５分間乾燥して、キャスト基材よりフィルムを剥離し、厚さ７０μｍのポリビニルアルコール系フィルムを得た。
得られたポリビニルアルコール系フィルムについて、以下の評価を行った。
【００５２】
（水溶解性）
得られたポリビニルアルコール系フィルムを３ｃｍ×５ｃｍのサイズにカットし、治具に固定し、次に、１リットルビーカーに水（１リットル）を入れ、スターラーにより撹拌しながら水温を（１）２０℃、（２）１５℃に保ちつつ、フィルムを水面と平行に固定できる治具にフィルムを固定して、かかる水中に浸漬し、３ｃｍの撹拌子を用い４００ｒｐｍで撹拌を続けながらフィルムが溶解するまでの時間（秒）を測定した。ここで溶解とは、かかるフィルムが視認できなくなることをいい、このとき直径１ｍｍ以下の不溶微粒子が分散している場合も溶解の意味に含めるものである。
【００５３】
（ヒートシール性）
（１）ヒートシール強度
２３℃、５０％ＲＨ雰囲気下で、ヒートシーラー（安田精機製作所社製『ＹＳＳ式ヒートシーラー』）を用いて、上部圧着部（２ｍｍ）２００℃、下部圧着部（２０ｍｍ）１００℃、圧着力約２ＭＰａ、０．５秒の条件で、１週間調湿したポリビニルアルコール系フィルム２枚をヒートシールして、得られたヒートシール部分の破断強度を１５ｍｍ幅でＴピール（１８０度剥離試験）により２００ｍｍ／ｍｉｎの試験速度で測定した。
【００５４】
（２）ヒートシール部の水溶解性
２３℃、５０％ＲＨ雰囲気下で、１週間調湿したポリビニルアルコール系フィルム２枚を、ヒートシーラー（安田精機製作所社製『ＹＳＳ式ヒートシーラー』）を用いて、上部圧着部２００℃、下部圧着部１００℃、圧着力約２ＭＰａ、０．５秒の条件で、ヒートシールして、得られたヒートシール部分の一部を試料（３ｃｍ×１ｃｍ）として、水溶解性の評価と同様にして該試料が溶解するまでの時間（秒）を測定した。なお、撹拌については、５００ｒｐｍで行った。
【００５５】
（耐薬品性）
２３℃、５０％ＲＨ雰囲気下で、１週間調湿したポリビニルアルコール系フィルムを６ｃｍ×９ｃｍのサイズにカットした後、そのフィルムを２枚用意して、２３℃、５０％ＲＨ雰囲気下で、ヒートシーラー（安田精機製作所社製『ＹＳＳ式ヒートシーラー』）を用いて、上部圧着部２００℃、下部圧着部１００℃、圧着力約２ＭＰａ、０．５秒の条件で、３辺をシールして袋を作製し、かかる袋に、（１）粉末酸性物質（コハク酸：１％水溶液として時のｐＨが２（２０℃））、（２）粉末アルカリ性物質（炭酸水素ナトリウム：１％水溶液とした時のｐＨが１１（２０℃））を、４０ｇを充填して密封し、これを４０℃×７０％ＲＨの環境下に２週間放置した後、かかる袋から３ｃｍ×５ｃｍのサイズにカットし取り出して１枚のフィルムを得、水溶解性の評価と同様にして該フィルムが溶解するまでの時間（秒）を測定した。
【００５６】
（促進試験後の柔軟性）
得られたポリビニルアルコール系フィルムについて、（１）製造直後のフィルムと、（２）長期保存を想定した保存の促進条件（綿１００％の布で１５ｃｍ×１５ｃｍのフィルムの両面を挟みサンプル全面に１ｋｇの荷重をかけアルミ袋で密封して４０℃の恒温機中で３０日間放置）で保存した後のフィルムに対して、それぞれの弾性率を、ＪＩＳ  Ｋ  ７１２７に準拠して、１０℃×３０％ＲＨの環境下で１週間保存した後測定した。
【００５７】
実施例２
４％水溶液粘度１６．５ｍＰａ・ｓ（２０℃）、ケン化度９５．０モル％、側鎖の１，２−グリコール結合量８．０モル％のポリビニルアルコール系樹脂（Ａ）１００部に、多価アルコール（Ｂ）としてジグリセリン２０部、界面活性剤（Ｃ）としてポリオキシエチレンドデシルアミン１部、及び水４００部を混合して、９０〜９９℃で３０分間撹拌し、ポリビニルアルコール系樹脂（Ａ）を溶解した後、更に９０℃で３時間脱泡し、固形分濃度２３％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００５８】
実施例３
４％水溶液粘度８．０ｍＰａ・ｓ（２０℃）、ケン化度８８．０モル％、側鎖の１，２−グリコール結合量４．０モル％のポリビニルアルコール系樹脂（Ａ）１００部に、多価アルコール（Ｂ）としてグリセリン１０部、界面活性剤（Ｃ）としてポリオキシエチレンドデシルアミン１部、及び水４００部を混合して、９０〜９９℃で３０分間撹拌し、ポリビニルアルコール系樹脂（Ａ）を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００５９】
比較例１
４％水溶液粘度２２．０ｍＰａ・ｓ（２０℃）、ケン化度８８．０モル％の未変性ポリビニルアルコール系樹脂１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００６０】
比較例２
４％水溶液粘度９．８ｍＰａ・ｓ（２０℃）、ケン化度８０．０モル％、側鎖の１，２−グリコール結合量６．０モル％のポリビニルアルコール系樹脂１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００６１】
比較例３
４％水溶液粘度１５．０ｍＰａ・ｓ（２０℃）、ケン化度９９．０モル％、側鎖の１，２−グリコール結合量６．０モル％のポリビニルアルコール系樹脂１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００６２】
比較例４
４％水溶液粘度１５．０ｍＰａ・ｓ（２０℃）、ケン化度９５．０モル％、マレイン酸モノメチルエステルによる変性量２．０モル％のポリビニルアルコール系樹脂１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
【００６３】
比較例５
４％水溶液粘度１２．０ｍＰａ・ｓ（２０℃）、ケン化度８８．０モル％、主鎖に直接結合した１，２−グリコール結合量１．８モル％のポリビニルアルコール系樹脂１００部に、多価アルコール（Ｂ）としてジグリセリン１０部、界面活性剤（Ｃ）としてポリオキシエチレンドデシルアミン１部、及び水４００部を混合して、９０〜９９℃で３０分間撹拌し、ポリビニルアルコール系樹脂を溶解した後、更に９０℃で３時間脱泡し、固形分濃度２２％の樹脂組成物の水分散液を得た。
かかる樹脂組成物の水分散液を用いた以外は実施例１と同様に行い、厚さ７０μｍのポリビニルアルコール系フィルムを得た。
得られたポリビニルアルコール系フィルムについて、実施例１と同様の評価を行った。
実施例、比較例の評価結果を表１に示す。
【００６４】
【表１】
2006257225.tif 000006
【産業上の利用可能性】
【００６５】
本発明のポリビニルアルコール系フィルムは、冷水溶解性に優れ、更に、ヒートシール性（ヒートシール強度、ヒートシール部分の溶解性）、耐薬品性、長期保存後の柔軟性に優れた効果を有し、各種用途、例えば農薬や洗剤等の薬剤の包装（ユニット包装）用途をはじめ、（水圧）転写用フィルム、ナプキン・紙おむつ等の生理用品、オストミーバッグ等の汚物処理用品、吸血シート等の医療用品、育苗シート・刺繍用基布等の一時的基材、等の用途にも利用することができ、中でも薬剤包装用途に非常に有用である。